(57)【特許請求の範囲】
【請求項１】
樹脂成形品に無電解めっきを施した後に電解めっきにより樹脂めっきする樹脂めっき処理方法であって、
予め、樹脂成形品を吊り掛けるめっき用治具に、除去可能な塗料を塗装し、
前記めっき用治具に樹脂成形品を吊り掛けた状態で、クロム酸エッチング等に代わるめっき前処理として該樹脂成形品をオゾン水溶液に接触させるオゾン水処理を施し、
前記オゾン水処理の次に、樹脂成形品の表面に残存する酸化力を取り除くためにオゾン還元処理を施し、
オゾン還元処理の後に施すキャタリスト工程により、触媒を樹脂成形品とめっき用治具に吸着させた後、
前記めっき用治具に塗装した塗料を溶解して、該めっき用治具に吸着した触媒のみを除去し、
この触媒を除去しためっき用治具を用いて、樹脂成形品に電解めっきを施すことにより、この１本のめっき用治具のみで樹脂めっきを完了させる、ことを特徴とするオゾン水処理を用いた樹脂めっき処理方法。
【請求項２】
前記オゾン水処理の次に、樹脂成形品の導電化に不可欠なパラジウム・錫コロイド等触媒の樹脂成形品への吸着量を増大させる触媒付与増強処理を施す、ことを特徴とする請求項１のオゾン水処理を用いた樹脂めっき処理方法。
【発明の詳細な説明】
【技術分野】
【０００１】
本発明は、合成樹脂にめっきを施すめっき処理技術に係り、特にクロム酸エッチング等に代わるめっき前処理としてオゾン水処理を用いることにより、多種類の合成樹脂に密着性の高いめっき皮膜を施すことができるオゾン水処理を用いた樹脂めっき処理方法に関する。
【背景技術】
【０００２】
合成樹脂の装飾めっきは、軽量で金属光沢外観が得られるため、自動車部品や水栓金具など幅広い用途に利用されている。その中でも、ＡＢＳ樹脂は加工性が高く、耐衝撃性、曲げ疲労性に優れることから最も汎用性が高い合成樹脂である。
【０００３】
このような合成樹脂の成形品にめっき処理を施す処理方法の一例を図９のフロー図に示す。この処理方法では、先ず樹脂成形品（ＡＢＳ樹脂）について、前処理の脱脂工程、エッチング工程、キャタリスト工程及びアクセレータ工程等の処理を施す。次に無電解ニッケルめっき工程と電解めっき工程の処理をそれぞれ順番に施す。
【０００４】
前処理の脱脂工程は、合成樹脂の成形品の表面に付着している油脂や指紋等を除去する工程である。また、次工程のエッチング時のぬれ性を改善する工程である。
エッチング工程は、クロム酸／硫酸等で樹脂成形品の表面を化学的に粗化（凹凸）した後、残ったクロム化合物を塩酸等で除去する工程である。
キャタリスト工程は、無電解めっきの核となる触媒金属を吸着させる工程である。一般には、Ｐｄ−Ｓｎ錯体を用いる。
アクセレータ工程は、スズ塩を溶解させ、酸化還元反応により金属パラジウムを生成させる工程である。
【０００５】
次に、無電解ニッケルめっき工程は、めっき液中の還元剤が、触媒活性なパラジウム表面で酸化されるときに放出される電子によってニッケルイオンが還元され、めっき皮膜を樹脂成形品の表面に生成させる工程である。
電解めっき工程では、樹脂成形品の表面を金属化して通電可能にして電解による光沢ニッケルめっきや硫酸銅めっきで金属めっき処理を行う工程である。
【０００６】
合成樹脂成形品として汎用性が高いポリスチレン系樹脂（ＰＳ樹脂）は、家電製品のハウジングやＣＤケース、玩具など生活に密接に係わっている樹脂である。ＰＳ樹脂は比重が小さく、安価で、寸法安定性も高い。また、ＰＳ樹脂の弱点をカバーしたＨＩＰＳ（耐衝撃性ＰＳ樹脂）やＳＰＳ（シンジオタクチックＰＳ樹脂）などもあり、より多くの分野において利用が広がっている。
【０００７】
このように優れた性質を有するＡＢＳ樹脂、ポリスチレン系樹脂ではあるが、現状の樹脂めっき工程においては、環境面まで含めて考えた場合、好ましい素材であるとは言えない。ＡＢＳ樹脂に樹脂めっきする際に、前処理として人体に有害で環境負荷の高い６価クロムを使用している。現在、様々な６価クロムエッチング工程の代替技術が研究されているが、現状のエッチング工程を置き換えるには至っていない。また、ポリスチレン系樹脂（ＰＳ樹脂）は、特殊な工程を必要とする難めっき素材として知られている。
【０００８】
特に、このようにエッチング工程においてクロム酸や硫酸等を使用し、これらの廃液を処理することによる環境汚染が近年問題となってきた。このような環境汚染問題に対処すべく、クロム酸や硫酸の代わりにオゾンガスやオゾン水を用いることにより、樹脂成形品（基体）の表面を前処理する技術が種々提案されている。例えば、特許文献１の特開２００７−２３９０８４号公報「無電解めっき方法」には、不飽和結合を有する樹脂からなる基材の表面に、樹脂基材の表面の不飽和結合を活性化するためのオゾンを含む第１溶液を接触させる工程１と、第１溶液を接触させた後の樹脂基材の表面に、オゾンにより活性化された樹脂基材の表面に付着させるための界面活性剤を含む第２溶液を接触させる工程２と、第２溶液を接触させた後の界面活性剤が付着した樹脂基材の表面に、更に、触媒を吸着させる工程３と、触媒を吸着させた後の樹脂基材の表面に、金属イオンと還元剤とを含むめっき液を接触させ、金属イオンを還元して樹脂基材の表面に、めっき皮膜を析出させる工程４と、を有する無電解めっき方法において、前記工程１における第１溶液中のオゾン濃度を、１０ｐｐｍ〜５０ｐｐｍの範囲とし、かつ第１溶液と樹脂基材との接触時間を、４分〜２５分の範囲として、樹脂基材の表面の不飽和結合を活性化する無電解めっき方法が提案されている。
【特許文献１】特開２００７−２３９０８４号公報
【０００９】
また、このような樹脂成形品に無電解めっき処理を施す具体的な方法は、図１０に示すように、めっき用治具を用いて実施する方法が提案されている。即ち、「めっき用治具」を用いて樹脂成形品をセットし、樹脂成形品の吊り掛けをする。次に「無電解めっき工程」として、前処理、エッチング工程、キャタリスト工程、アクセレータ工程、無電解Ｎｉめっき工程の処理をそれぞれ順番に施す。最後に、「電解めっき工程」として、めっき用治具の掛け替え、電解Ｃｕめっき工程、仕上げ工程の処理を順番に施こして樹脂めっきが完了する。
【発明の開示】
【発明が解決しようとする課題】
【００１０】
しかし、文献１に提案されている「無電解めっき方法」により樹脂めっきした樹脂成形品では、そのめっき皮膜を樹脂プレートから引き剥がし、めっき皮膜の樹脂側面に、めっき裏面が黒色に変色するという不具合が発生していることがあり、有効なめっき皮膜を得ることができないという問題を有していた。これは、樹脂表面にオゾン水の酸化力が残留し、無電解Ｎｉ皮膜を酸化することで発生しているものと推測される。これにより無電解Ｎｉの析出が阻害され、また樹脂−無電解Ｎｉ間の密着力の発生を阻害していると推測される。
【００１１】
そこで、本願の発明者は、樹脂表面の残存オゾン酸化力をめっきに影響の及ぼさない程度まで取り除くことのできる還元作用のある第２次処理が必要であることに着目した。また、めっきを全面に析出させるために、より効果の高い触媒付与増強剤の使用が必要であることにも着目した。これにより、ＡＢＳ樹脂、ＰＳ樹脂をはじめ多くの種類の樹脂に電解めっき処理方法によりめっき皮膜を施すことができ、その密着性を向上させることができることを確認した。
【００１２】
本発明は、かかる問題点を解決するために創案されたものである。すなわち、本発明の目的は、オゾン処理工程後にその表面処理工程を加えることで、めっき皮膜の密着性を向上させると共に、ＡＢＳ樹脂、ＰＳ樹脂をはじめ多くの種類の合成樹脂にオゾン処理を施すことができるオゾン水処理を用いた樹脂めっき処理方法を提供することにある。
また、めっきが困難な樹脂素材からなる樹脂成形品についても触媒付与増強処理、導電化工程と電解めっき工程との間においてめっき用治具の掛け替えを不要にすることで、樹脂めっきを容易かつ迅速に実施できる樹脂めっき処理方法を提供することにある。
【課題を解決するための手段】
【００１３】
本発明は、樹脂成形品に無電解めっきを施した後に電解めっきにより樹脂めっきする樹脂めっき処理方法であって、予め、樹脂成形品を吊り掛けるめっき用治具に、除去可能な塗料を塗装し、前記めっき用治具に樹脂成形品を吊り掛けた状態で、クロム酸エッチング等に代わるめっき前処理として、該樹脂成形品をオゾン水溶液に接触させるオゾン水処理を施し、前記オゾン水処理の次に、樹脂成形品の表面に残存する酸化力を取り除くためにオゾン還元処理を施し、オゾン還元処理の後に施すキャタリスト工程により、触媒を樹脂成形品とめっき用治具に吸着させた後、前記めっき用治具に塗装した塗料を溶解して、該めっき用治具に吸着した触媒のみを除去し、この触媒を除去しためっき用治具を用いて、樹脂成形品に電解めっきを施すことにより、この１本のめっき用治具のみで樹脂めっきを完了させる、ことを特徴とする。
前記オゾン水処理の次に、樹脂成形品の導電化に不可欠なパラジウム・錫コロイド等触媒の樹脂成形品への吸着量を増大させる触媒付与増強処理を施す、ことが好ましい。
【発明の効果】
【００１４】
本発明では、オゾン水処理によって前処理を行い、オゾン水後処理工程において還元剤と触媒付与増強剤を組み合わせて用いることで有効な樹脂めっきを得ることができる。また、オゾン水処理によって前処理を行うことで、樹脂表面の平滑性を保持すると共に、高い密着性を有する樹脂めっきを施すことができる。特に、従来のクロム酸エッチングの物理的アンカー効果による密着力の発生と異なり、化学的結合によって密着力を発生させているので、めっき皮膜の密着性を向上させることができる。
【００１５】
ポリスチレン系樹脂へのめっきを、特殊な工程を付加することなく実施することができ、しかも各種ポリスチレン系樹脂にめっきを施すことができる。一方、めっき密着力の発生に、アンカー効果が必要ではなく、平滑な樹脂表面を維持したままめっき可能なため、電子部品関係など新たな分野における使用が可能な樹脂めっき処理方法である。
【００１６】
本発明は、従来のＡＢＳ樹脂めっき工程のクロム酸エッチングに代えてオゾン水処理を行ったことを除いては、無電解めっき工程もダイレクトめっき工程も、従来のめっき工程と同様の工程・同様の条件であるため、めっき工程の変更が容易である。更に、クロム酸エッチング後に必要な多数の水洗・中和工程を取り除くことができ、ラインの短縮化も可能である。また、クロム酸エッチングフリー樹脂めっき工程の共通の課題であるめっき工程中のワンラック化についても解決したことから、オゾン水処理を用いた樹脂めっき工程による、完全６価クロムフリー樹脂めっきラインが実現可能である。
【００１７】
本発明は、ダイレクトめっき工程の利用と適正な２次処理することで、めっき用治具の１ラック法により、電解めっき処理を施す際に、従来のようにめっき金属が析出していない別のめっき用治具に掛け替える必要がなくなり、樹脂めっきを容易かつ迅速に実施することができる。
【図面の簡単な説明】
【００１８】
【図１】実施例１のオゾン水処理を用いた樹脂めっき処理方法を示す工程図である。
【図２】本発明のオゾン水処理を用いてＡＢＳ樹脂に樹脂めっきを行った樹脂表面の拡大写真である。
【図３】比較例として従来のクロム酸のエッチング工程を用いてＡＢＳ樹脂に樹脂めっきを行った樹脂表面の拡大写真である。
【図４】本発明のオゾン水処理を用いてポリスチレン系樹脂に樹脂めっきを行った樹脂表面を示す拡大写真である。
【図５】オゾン水処理を用いた樹脂めっき処理時の各種ＰＳ樹脂におけるめっき密着力を示すグラフである。
【図６】実施例２の１ラック法のオゾン水処理を用いた樹脂めっき処理方法を示す工程図である。
【図７】実施例３の無電解めっき工程を省略したダイレクトめっき方法に、オゾン水処理を用いた樹脂めっき処理方法を示す工程図である。
【図８】実施例４の１ラック法のオゾン水処理を用いた樹脂めっき処理方法を示す工程図である。
【図９】従来の合成樹脂の成形品にめっき処理を施す処理方法の一例を示すフロー図である。
【図１０】従来の樹脂成形品に無電解めっき処理を施す２ラック法を示すフロー図である。
【発明を実施するための最良の形態】
【００１９】
本発明のオゾン水処理を用いた樹脂めっき処理方法は、従来のクロム酸／硫酸等によるエッチング処理に代えて、合成樹脂をオゾン水溶液に接触させるオゾン水処理を施し、オゾン水処理の次に、合成樹脂の表面に残存する酸化力を取り除くためにオゾン還元処理を施し、オゾン還元処理の後に、無電解めっき処理を施し、その後電解めっき処理を施す樹脂めっき処理方法である。
【実施例１】
【００２０】
以下、本発明の好ましい実施の形態を図面を参照して説明する。
図１は実施例１のオゾン水処理を用いた樹脂めっき処理方法を示す工程図である。
実施例１のオゾン水処理を用いた樹脂めっき処理方法は、無電解めっき工程を経て電解めっき処理を施す処理方法である。実施例１のめっき処理方法は、先ずめっき前処理として従来のクロム酸エッチング処理などに代えてオゾン水処理工程Ｓ１を施す。次に、オゾン水後処理工程としてオゾン還元工程Ｓ２と触媒付与増強工程Ｓ３を施す。次に、キャタリスト工程Ｓ４とアクセレータ工程Ｓ５を施す。無電解Ｎｉめっき工程Ｓ６を経て、電解めっき工程Ｓ７を施してめっき処理を終了する。
【００２１】
オゾン水処理工程Ｓ１は、めっき前処理としてオゾン水処理を施す工程である。例えば、オゾン水溶液濃度３０〜５０ｐｐｍで処理する。しかし、この濃度範囲に限定されない。常温下での好ましい下限は５ｐｐｍ、好ましい上限は６０ｐｐｍである。５ｐｐｍ未満であると、いくら処理時間を延ばしても樹脂が充分にオゾン水処理されないことがあり、６０ｐｐｍを超えると飽和濃度近くになり、溶解効率が下がってくる。より好ましい下限は１０ｐｐｍ、より好ましい上限は５０ｐｐｍである。ただし、温度の変化とともにこの濃度範囲も変化する。
【００２２】
オゾン水処理工程Ｓ１では処理温度２５〜４５℃で処理する。しかし、この処理温度範囲に限定されない。好ましい下限は５℃、好ましい上限は６０℃である。５℃未満であると、反応速度が遅くなり樹脂が充分にオゾン水処理されないことがあり、６０℃を超えるとオゾンを溶解させることが困難になる。より好ましい下限は２０℃、より好ましい上限は５０℃である。
【００２３】
オゾン水処理工程Ｓ１における処理時間は４〜８分で処理する。しかし、この処理時間に限定されない。好ましい下限は１分、好ましい上限は１５分である。１分未満であると、樹脂が充分にオゾン水処理されないことがあり、１５分を超えてもそれ以上の効果は得られない。より好ましい下限は２分、より好ましい上限は１０分である。
【００２４】
オゾン水処理工程Ｓ１に代えて、樹脂成形品にオゾンガスを接触させる手段を講ずることができる。また樹脂成形品とオゾン水溶液とを接触させる方法としては特に限定されず、例えば、オゾン水溶液中に樹脂成形品を浸漬させる方法等が挙げられる。更に揺動させることが好ましい。
【００２５】
次に、オゾン還元工程Ｓ２と触媒付与増強工程Ｓ３の処理を施す。オゾン還元工程Ｓ２はオゾン水処理終了後、樹脂成形品に残存する酸化力を取り除く処理工程である。このオゾン還元工程Ｓ２に用いる還元剤として、ジメチルアミンボランがある。このときの処理条件は、ジメチルアミンボラン０．５〜３ｇ／Ｌ、処理温度２０〜３０℃、そして処理時間は３〜７分で処理する。
【００２６】
また、ヒドラジンヒドラートを還元剤として用いるときの処理条件は、ヒドラジンヒドラート１〜５ｇ／Ｌ、処理温度２０〜３０℃、そして処理時間は１〜３分で処理する。その他、種々の還元剤を用いることができる。そのときの水溶液濃度、処理温度、処理時間は還元剤の種類、又は樹脂成形品の種類に応じて異なることは勿論である。
【００２７】
還元剤としては、オゾン水処理後の上記樹脂表面に残存するオゾンの酸化力を還元できるものが用いられる。例えば、エチレンジアミン、硫酸ヒドラジン、次亜リン酸ソーダ、塩酸などがある。還元剤の濃度は特に限定されないが、０．０１ｇ／Ｌ〜１０g／Ｌの範囲とすることが好ましい。還元剤を含む溶液と上記樹脂との接触時間は特に制限されないが、室温で１分以上とするのが好ましい。
【００２８】
オゾン還元工程Ｓ２後に、触媒付与増強工程Ｓ３の処理を施す。触媒付与増強工程Ｓ３は、めっき析出性を向上させる処理工程である。この触媒付与増強工程Ｓ３に用いる触媒付与増強液として、テトラエチレンペンタミンがある。このときの処理条件は、テトラエチレンペンタミン０．０１〜０．１ｇ／Ｌ、処理温度２０〜３０℃、そして処理時間は１〜３分で処理する。
【００２９】
触媒付与増強工程Ｓ３に用いる触媒付与増強液（界面活性剤）としては、オゾン水処理により上記樹脂表面に発現した官能基に吸着するものを用いる。界面活性剤の濃度は特に限定はされないが、０．０１ｇ／Ｌ〜１０ｇ／Ｌの範囲とすることが好ましい。界面活性剤を含む溶液と上記樹脂との接触時間は特に制限されないが、室温で１分以上とするのが好ましい。
【００３０】
次に、キャタリスト工程Ｓ４とアクセレータ工程Ｓ５の処理を施す。キャタリスト工程Ｓ４は、無電解めっきの核となる触媒金属を吸着させる工程である。例えばＰｄ−Ｓｎ錯体を用いる。アクセレータ工程Ｓ５は、スズ塩を溶解させ、酸化還元反応により金属パラジウムを生成させる工程である。
【００３１】
無電解Ｎｉめっき工程Ｓ６は、めっき液中の還元剤が、触媒活性なパラジウム表面で酸化されるときに放出される電子によってニッケルイオンが還元され、めっき皮膜を生成させる工程である。
【００３２】
最後に電解Ｃｕめっき工程Ｓ７の処理を施す。この電解Ｃｕめっき工程Ｓ７では、表面が金属化され通電が可能となるので、電解による光沢ニッケルめっきやクロムめっきで金属めっき処理を行い仕上げることができる。その後、水洗工程で樹脂成形品表面に付着しためっき液を洗い流し、乾燥工程で水を乾燥除去する等の後処理工程を施してめっき処理を終了する。
【００３３】
図２は本発明のオゾン水処理を用いてＡＢＳ樹脂に樹脂めっきを行った樹脂表面の拡大写真である。図３は比較例として従来のクロム酸のエッチング工程を用いてＡＢＳ樹脂に樹脂めっきを行った樹脂表面の拡大写真である。 
実施例１のオゾン水処理を用いた樹脂めっき処理方法による、ＡＢＳ樹脂の樹脂成形品の密着機構について説明する。図２と図３は共にＣｕめっきまで行った樹脂成形品のＣｕを過酸化水素と塩酸を用いて溶解させ、樹脂表面を表出させたものの拡大写真である。
【００３４】
図３に示すように、対比のために示す従来のクロム酸エッチングを行った樹脂成形品は表面に多数の凹凸が発生し、この表面にめっきが析出することによりアンカー効果を発生してめっき密着力を発生する。一方、図２に示す本発明のオゾン水処理を行った樹脂成形品の表面は樹脂表面の平滑性を維持しており、アンカー効果によるめっき密着力の発現とは異なる機構によりめっき密着力を発生している。そこで、オゾン水処理を行ったＡＢＳ樹脂プレートをＩＲによって表面分析した結果、ＯＨ基とカルボキシル基が確認された。このことからオゾン水処理により発生したＯＨ基とカルボキシル基が触媒付与増強工程Ｓ３の触媒付与増強液及びキャタリストと結合し、めっき密着力を発生する、化学結合によるめっきであると推測される。
【００３５】
図４は本発明のオゾン水処理を用いてポリスチレン系樹脂に樹脂めっきを行った樹脂表面を示す拡大写真である。
次に、本発明のオゾン水処理を用いてポリスチレン系樹脂に施したときの密着力について説明する。ポリスチレン系樹脂についても、図４に示すようにオゾン水処理を行った樹脂成形品の表面は樹脂表面の平滑性を維持しており、アンカー効果によるめっき密着力の発現とは異なる機構によりめっき密着力を発生している。このように、様々な樹脂にオゾン水処理を施し、ＩＲで分析したところ、ベンゼンの一置換体を有する樹脂において、ＯＨ基やカルボキシル基の発現が顕著に見られた。そこで、このような性質をもつＰＳ樹脂について本発明のオゾン水処理を用いた樹脂めっきを施すことに適している。
【００３６】
図５はオゾン水処理を用いた樹脂めっき処理時の各種ＰＳ樹脂におけるめっき密着力を示すグラフである。
ポリスチレン系樹脂（ＰＳ樹脂）としては、上記オゾン又はオゾン水により表面を処理されるものであれば特に限定されず、日用品、玩具、家電製品、ＯＡ機器、自動車部品等に通常用いられる樹脂であればよい。例えば、一般ＰＳ樹脂（Ｐｏｌｙｓｔｙｒｅｎｅ）、汎用ポリスチレン（ＧＰＰＳ：Ｇｅｎｅｒａｌ Ｐｕｒｐｏｓｅ Ｐｏｌｙｓｔｙｒｅｎｅ）、耐衝撃性ポリスチレン（ＨＩＰＳ；Ｈｉｇｈ Ｉｍｐａｃｔ Ｐｏｌｙｓｔｙｒｅｎｅ）、シンジオタクチックポリスチレン（ＳＰＳ；Ｓｙｎｄｉｏｔａｋｔｉｃ Ｐｏｌｙｓｔｙｒｅｎｅ）等がある。
【００３７】
図５に示すように、ポリスチレン系樹脂においては、オゾン水処理によるめっき処理に適した樹脂と適さない樹脂が存在する。一般ＰＳ樹脂、高強度高耐熱樹脂、押出し用ＨＩＰＳ樹脂及びＳＰＳ樹脂（結晶化ポリスチレン）が比較的高いピーリング強度を示した。高光沢高衝撃ＨＩＰＳ及び超高光沢ＨＩＰＳは低い値であった。このように、全ての樹脂において、めっきの析出性は良好である。
【実施例２】
【００３８】
図６は実施例２の１ラック法のオゾン水処理を用いた樹脂めっき処理方法を示す工程図である。なお、基本的な樹脂めっき処理方法について、実施例１と同様な事項は説明を省略する。
実施例２の樹脂めっき処理方法は、１本のめっき用治具（１ラック）で樹脂めっき処理を完了させる１ラックめっき処理方法である。本発明のオゾン水処理を用いた樹脂めっき処理方法にも１ラックめっき処理法を用いることができる。従来の一般的な樹脂めっき処理方法では、図１０の従来の工程図に示したように、電解めっきを施す際に樹脂成形品と同時にこのめっき用治具の絶縁コーティング（例えば、軟質塩ビゾルのコーティング）にもめっき金属が析出するという弊害があった。そこで、樹脂めっき等の導電化処理（無電解めっき処理）後には、樹脂成形品に電解めっきを行う前にめっき金属が析出していない別のめっき用治具に掛け替える必要があり、めっき用治具（ラック）を２個使用する、いわゆる２ラック法になり、その処理作業に長時間を要するという問題を有していた。
【００３９】
実施例２の１ラックめっき処理法は、図６に示すように、左列のフローに示すめっき用治具の前処理段階と、右列のフローに示す樹脂成形品のめっき処理段階とから成る樹脂めっき方法である。樹脂成形品を吊り掛けるめっき用治具は、絶縁コーティング処理を既に施してあるものを使用する。なお、絶縁コーティングを施していないめっき用治具を使用するときは、更に前処理段階としてめっき用治具に絶縁コーティング処理する工程が必要になる。
【００４０】
この１ラックめっき処理方法では、めっき用治具の絶縁コーティングの上に除去可能な塗料を塗装する（工程Ｓ１１）。この塗料としては、アルカリ性水溶液により剥離可能な塗料、例えば、アルカリ剥離性アクリル樹脂塗料を利用する。このアルカリ剥離性アクリル樹脂塗料をシンナーで希釈したものにめっき用治具をディッピングしてこの塗料を付着させる。このアルカリ性水溶液に代えて、アルコール溶液で剥離可能な塗料であっても本発明の塗料として使用することができる。この塗料としては、樹脂めっきの各工程に耐え得る塗料であれば、これら以外の塗料でも使用できることは勿論である。このめっき用治具に樹脂成形品を吊り掛ける（工程Ｓ１２）。
【００４１】
樹脂成形品めっき処理段階では、表面調整工程Ｓ１３、オゾン水処理工程Ｓ１、オゾン還元工程Ｓ２と触媒付与増強工程Ｓ３、キャタリスト工程Ｓ４とアクセレータ工程Ｓ５の各処理を施す。アクセレータ工程Ｓ５の次にめっき用治具の塗料の溶解工程Ｓ１４、無電解Ｎｉめっき工程Ｓ６を経て、電解めっき工程（電解Ｃｕめっき工程）Ｓ７を施してめっき処理を終了する。ここで表面調整工程Ｓ１３は、樹脂成形品の表面調整のために、例えば、プラコンと硫酸の浴液等に浸漬処理する工程である。
【００４２】
めっき用治具の塗料の溶解工程Ｓ１４では、予め、めっき用治具の絶縁コーティングに塗装した除去可能な塗料を、無電解Ｎｉめっきの前に、溶解させてこのめっき用治具に吸着させた触媒を除去する。この塗料の溶解工程Ｓ１４では、例えばめっき用治具を樹脂成形品と共に水酸化ナトリウムの浴液に浸漬して塗料を除去する。これにより従来のように別のめっき用治具に掛け替える必要がなくなり、１個のめっき用治具（１ラック）で樹脂めっきを完了させることができる。
【００４３】
その後は、無電解Ｎｉめっき工程Ｓ６、電解Ｃｕめっき工程Ｓ７の処理を施す。その後、水洗工程で樹脂成形品表面に付着しためっき液を洗い流し、乾燥工程で水を乾燥除去する等の後処理工程を施してめっき処理を終了する。なお、工程図における電解めっき工程Ｓ７は一例として電解Ｃｕめっき工程としているが、この電解Ｃｕめっきに限定されるものではない。例えば、Ｃｒめっき等の他の金属の電解めっきを施すことができる。また、電解めっき工程Ｓ７は２工程に限定されず、３工程、４工程と必要に応じて複数回のめっき処理を施すことができる。
【００４４】
このように実施例２の樹脂めっき処理方法は、予め、めっき用治具に工程Ｓ１４で除去可能な塗料を塗装し、キャタリスト工程Ｓ４において触媒が付着しためっき用治具上のこの塗膜を、工程Ｓ１４において除去することで、電解めっき工程（電解Ｃｕめっき）Ｓ７の際に、めっき用治具にめっき金属が析出することを防止することができる。そのため、電解めっきを施す際に、従来のようにめっき金属が析出していない別のめっき用治具に掛け替える必要がなく、１本のめっき用治具（１ラック）で樹脂めっきを短時間で完了させることができる。
【実施例３】
【００４５】
図７は実施例３の無電解めっき工程を省略したダイレクトめっき方法に、オゾン水処理を用いた樹脂めっき処理方法を示す工程図である。なお、基本的な樹脂めっき処理方法について、実施例１と同様な事項は説明を省略する。
実施例３の樹脂めっき処理方法では、無電解めっき工程を省略して、樹脂成形品に直接電解めっき処理を施すいわゆるダイレクトめっき方法である。実施例３の樹脂めっき処理方法は、先ず樹脂成形品にめっき前処理として従来のクロム酸エッチング処理などに代えてオゾン水処理工程Ｓ１を施す。次に、オゾン水後処理工程としてオゾン還元工程Ｓ２と触媒付与増強工程Ｓ３を施す。次に、ダイレクトめっき方法におけるキャタリスト工程Ｓ２１を経て導体化工程（導電化工程）Ｓ２２を施し、電解Ｃｕめっき工程Ｓ７を施す。その後、水洗工程で樹脂成形品表面に付着しためっき液を洗い流し、乾燥工程で水を乾燥除去する等の後処理工程を施してめっき処理を終了する。
なお、この工程図における電解めっき工程Ｓ７でも一例として電解Ｃｕめっき工程としている。しかし、この電解Ｃｕめっきに限定されるものではなく、他の金属の電解めっきを施すことができ、また電解めっき工程Ｓ７は１工程に限定されず、２工程、３工程と必要に応じて複数回のめっき処理を施すことができる。
【実施例４】
【００４６】
図８は実施例４の１ラック法のオゾン水処理を用いた樹脂めっき処理方法を示す工程図である。なお、基本的な樹脂めっき処理方法について、実施例１、実施例２と同様な事項は説明を省略する。
実施例４の樹脂めっき処理方法は、ダイレクトめっき方法に１ラック法を用いた処理方法である。ダイレクト樹脂めっき処理方法は、通常の樹脂めっき工程には必須の無電解めっき工程を必要とせず、環境負荷及び廃液処理コストの低減が可能な樹脂めっき方法である。また、一般的なダイレクト樹脂めっき処理方法は、無電解めっきを行わずに電解Ｃｕめっき工程を行うため、無電解めっきを行う樹脂めっき工程に比べ、より電気的な抵抗の低い部分に優先的に電解Ｃｕめっきが付き回っていく性質を有している。そのため、めっき用治具よりも触媒の吸着量が多く、電気的な抵抗が低い製品側に優先的に電解Ｃｕめっきが析出する。この性質を利用して、めっきの選択的析出が可能である。
【００４７】
本発明の樹脂めっき処理方法では、オゾン水処理は特定の２重結合にのみ作用して官能基を発現させ、めっきを析出させるという特性を有する。そこで、この特性を利用することで樹脂成形品にのみめっきを析出させ、めっき用治具にはめっきを析出させないという、めっきの選択的析出ができる。即ち、めっき用治具に金属めっきが析出されにくく、治具コーティング上には不必要なめっきが生じない。
これらのダイレクトめっきの特性及びオゾン水処理の特性を利用することで、オゾン水処理工程Ｓ１を用いた樹脂めっき工程においては、ダイレクトめっき工程を用い、適切なめっきのつき回り性を付与することができるオゾン水後処理工程Ｓ２，Ｓ３を行うことにより１ラック化を行うことができる。
【００４８】
図８に示すようにダイレクトめっき方法でも、実施例４では、めっき用治具の前処理段階では、樹脂成形品を吊り掛けるめっき用治具に除去可能な塗料の塗装を省略する。
【００４９】
樹脂成形品のめっき処理段階では、オゾン水処理工程Ｓ１、オゾン還元工程Ｓ２と触媒付与増強工程Ｓ３、ダイレクトめっき方法におけるキャタリスト工程Ｓ２１を経て導体化工程（導電化工程）Ｓ２２を施し、電解Ｃｕめっき工程Ｓ７を施す。その後、水洗工程で樹脂成形品表面に付着しためっき液を洗い流し、乾燥工程で水を乾燥除去する等の後処理工程を施してめっき処理を終了する。
【００５０】
実施例２の１ラック法と異なるのは、無電解めっき処理の工程がないので、めっき用治具に金属めっきがされない。そこで、図１０に示した従来のような、別のめっき用治具への掛け替え工程、あるいは実施例２に示したような、めっき用治具に塗装した塗料の溶解工程を省略できるところが大きく相違する。
【００５１】
なお、本発明は上述した発明の実施の形態に限定されず、オゾン処理工程後にその表面処理工程を加えることで、めっき皮膜の密着性を向上させると共に、ＡＢＳ樹脂、ＰＳ樹脂をはじめ多くの種類の合成樹脂にオゾン処理工程を施すことができ、また、めっきが困難な樹脂素材からなる樹脂成形品についても触媒付与増強処理、導電化処理工程と電解めっき処理工程との間においてめっき用治具の掛け替えを不要にすることができる方法であれば、図示した工程又は処理方法のような構成に限定されず、本発明の要旨を逸脱しない範囲で種々変更できることは勿論である。
【産業上の利用可能性】
【００５２】
本発明のオゾン水処理を用いた樹脂めっき処理方法は、ポリスチレン系樹脂、ＡＢＳ樹脂等の様々な合成樹脂成形品に利用することができる。
【図１】
0005495369.tif 000002
【図２】
0005495369.tif 000003
【図３】
0005495369.tif 000004
【図４】
0005495369.tif 000005
【図５】
0005495369.tif 000006
【図６】
0005495369.tif 000007
【図７】
0005495369.tif 000008
【図８】
0005495369.tif 000009
【図９】
0005495369.tif 000010
【図１０】
0005495369.tif 000011